(57)【要約】【課題】六方晶系ＩＩＩ族窒化物のｃ軸がｍ軸の方向に傾斜した支持基体の半極性面上において、低しきい値電流を可能にするレーザ共振器を有するＩＩＩ族窒化物半導体レーザ素子を提供する。【解決手段】レーザ構造体１３では、第１の面１３ａは第２の面１３ｂの反対側の面であり、第１及び第２の割断面２７、２９は、第１の面１３ａのエッジ１３ｃから第２の面１３ｂのエッジ１３ｄまで延在する。また、例えば第１の割断面２７の一端には、エッジ１３ｃからエッジ１３ｄまで延在するスクライブ跡ＳＭ１を有し、スクライブ跡ＳＭ１等は、エッジ１３ｃからエッジ１３ｄまで延在する凹形状を有する。割断面２７、２９は、ドライエッチングにより形成されず、ｃ面、ｍ面又はａ面等のこれまでのへき開面とは異なる。低しきい値電流を可能にするバンド遷移の発光を利用できる。【選択図】図１
2011146653.tif 000002
【特許請求の範囲】
【請求項１】
ＩＩＩ族窒化物半導体レーザ素子であって、
六方晶系ＩＩＩ族窒化物半導体からなり半極性主面を有する支持基体、及び前記支持基体の前記半極性主面上に設けられた半導体領域を含むレーザ構造体と、  前記レーザ構造体の前記半導体領域上に設けられた電極とを備え、
前記半導体領域は、第１導電型の窒化ガリウム系半導体からなる第１のクラッド層と、第２導電型の窒化ガリウム系半導体からなる第２のクラッド層と、前記第１のクラッド層と前記第２のクラッド層との間に設けられた活性層とを含み、
前記第１のクラッド層、前記第２のクラッド層及び前記活性層は、前記半極性主面の法線軸に沿って配列されており、
前記活性層は窒化ガリウム系半導体層を含み、
前記支持基体の前記六方晶系III族窒化物半導体のｃ軸は、前記六方晶系ＩＩＩ族窒化物半導体のｍ軸の方向に前記法線軸に対して有限な角度ＡＬＰＨＡで傾斜しており、前記角度ＡＬＰＨＡは、４５度以上８０度以下又は１００度以上１３５度以下の範囲であり、
前記レーザ構造体は、前記六方晶系ＩＩＩ族窒化物半導体のｍ軸及び前記法線軸によって規定されるｍ−ｎ面に交差する第１及び第２の割断面を含み、
当該ＩＩＩ族窒化物半導体レーザ素子のレーザ共振器は前記第１及び第２の割断面を含み、
前記レーザ構造体は第１及び第２の面を含み、前記第２の面は前記第１の面の反対側の面であり、
前記半導体領域は前記第１の面と前記支持基体との間に位置し、
前記第１及び第２の割断面は、それぞれ前記第１の面のエッジから前記第２の面のエッジまで延在し、
前記レーザ構造体は、前記第１の割断面の一端に、前記第１の面のエッジから前記第２の面のエッジまで延在するスクライブ跡を有し、
前記スクライブ跡は、前記第１の面のエッジから前記第２の面のエッジまで延在する凹形状を有する、ことを特徴とするＩＩＩ族窒化物半導体レーザ素子。
【請求項２】
前記第１及び第２の割断面の各々には、前記支持基体の端面及び前記半導体領域の端面が現れており、
前記半導体領域の前記活性層における端面と前記六方晶系窒化物半導体からなる支持基体のｍ軸に直交する基準面との成す角度は、前記ＩＩＩ族窒化物半導体のｃ軸及びｍ軸によって規定される第１平面において（ＡＬＰＨＡ−５）度以上（ＡＬＰＨＡ＋５）度以下の範囲の角度を成す、ことを特徴とする請求項１に記載されたＩＩＩ族窒化物半導体レーザ素子。
【請求項３】
前記角度は、前記第１平面及び前記法線軸に直交する第２平面において−５度以上＋５度以下の範囲になる、ことを特徴とする請求項１又は請求項２に記載されたＩＩＩ族窒化物半導体レーザ素子。
【請求項４】
前記支持基体の厚さは、５０μｍ以上１５０μｍ以下である、ことを特徴とする請求項１〜請求項３のいずれか一項に記載されたＩＩＩ族窒化物半導体レーザ素子。
【請求項５】
前記法線軸と前記六方晶系ＩＩＩ族窒化物半導体のｃ軸との成す角度は、６３度以上８０度以下又は１００度以上１１７度以下の範囲である、ことを特徴とする請求項１〜請求項４のいずれか一項に記載されたＩＩＩ族窒化物半導体レーザ素子。
【請求項６】
前記活性層からのレーザ光は、前記六方晶系ＩＩＩ族窒化物半導体のａ軸の方向に偏光している、ことを特徴とする請求項１〜請求項５のいずれか一項に記載されたＩＩＩ族窒化物半導体レーザ素子。
【請求項７】
当該ＩＩＩ族窒化物半導体レーザ素子におけるＬＥＤモードにおける光は、前記六方晶系ＩＩＩ族窒化物半導体のａ軸の方向に偏光成分Ｉ１と、前記六方晶系ＩＩＩ族窒化物半導体のｃ軸を主面に投影した方向に偏光成分Ｉ２を含み、
前記偏光成分Ｉ１は前記偏光成分Ｉ２よりも大きい、ことを特徴とする請求項１〜請求項６のいずれか一項に記載されたＩＩＩ族窒化物半導体レーザ素子。
【請求項８】
前記半極性主面は、｛２０−２１｝面、｛１０−１１｝面、｛２０−２−１｝面、及び｛１０−１−１｝面のいずれかの面から−４度以上＋４度以下の範囲でオフした微傾斜面である、ことを特徴とする請求項１〜請求項７のいずれか一項に記載されたＩＩＩ族窒化物半導体レーザ素子。
【請求項９】
前記半極性主面は、｛２０−２１｝面、｛１０−１１｝面、｛２０−２−１｝面、及び｛１０−１−１｝面のいずれかである、ことを特徴とする請求項１〜請求項８のいずれか一項に記載されたＩＩＩ族窒化物半導体レーザ素子。
【請求項１０】
前記支持基体の積層欠陥密度は１×１０４ｃｍ−１以下である、ことを特徴とする請求項１〜請求項９のいずれか一項に記載されたＩＩＩ族窒化物半導体レーザ素子。
【請求項１１】
前記支持基体は、ＧａＮ、ＡｌＧａＮ、ＡｌＮ、ＩｎＧａＮ及びＩｎＡｌＧａＮのいずれかからなる、ことを特徴とする請求項１〜請求項１０のいずれか一項に記載されたＩＩＩ族窒化物半導体レーザ素子。
【請求項１２】
前記第１及び第２の割断面の少なくともいずれか一方に設けられた誘電体多層膜を更に備える、ことを特徴とする請求項１〜請求項１１のいずれか一項に記載されたＩＩＩ族窒化物半導体レーザ素子。
【請求項１３】
前記活性層は、波長３６０ｎｍ以上６００ｎｍ以下の光を発生するように設けられた発光領域を含む、ことを特徴とする請求項１〜請求項１２のいずれか一項に記載されたＩＩＩ族窒化物半導体レーザ素子。
【請求項１４】
前記活性層は、波長４３０ｎｍ以上５５０ｎｍ以下の光を発生するように設けられた量子井戸構造を含む、ことを特徴とする請求項１〜請求項１３のいずれか一項に記載されたＩＩＩ族窒化物半導体レーザ素子。
【請求項１５】
ＩＩＩ族窒化物半導体レーザ素子であって、
六方晶系ＩＩＩ族窒化物半導体からなり半極性主面を有する支持基体、及び前記支持基体の前記半極性主面上に設けられた半導体領域を含むレーザ構造体と、  前記レーザ構造体の前記半導体領域上に設けられた電極とを備え、
前記半導体領域は、第１導電型の窒化ガリウム系半導体からなる第１のクラッド層と、第２導電型の窒化ガリウム系半導体からなる第２のクラッド層と、前記第１のクラッド層と前記第２のクラッド層との間に設けられた活性層とを含み、
前記第１のクラッド層、前記第２のクラッド層及び前記活性層は、前記半極性主面の法線軸に沿って配列されており、
前記活性層は窒化ガリウム系半導体層を含み、
前記支持基体の前記六方晶系ＩＩＩ族窒化物半導体のｃ軸は、前記六方晶系ＩＩＩ族窒化物半導体のｍ軸の方向に前記法線軸に対して有限な角度ＡＬＰＨＡで傾斜しており、前記角度ＡＬＰＨＡは、４５度以上８０度以下又は１００度以上１３５度以下の範囲であり、
前記レーザ構造体は第１及び第２の面を含み、前記第２の面は前記第１の面の反対側の面であり、
前記半導体領域は前記第１の面と前記支持基体との間に位置し、
前記レーザ構造体は、当該レーザ構造体の端部に設けられており前記法線軸と前記六方晶系ＩＩＩ族窒化物半導体のａ軸とによって規定される平面に沿って延びる第１及び第２のスクライブ跡を有し、
前記第１及び第２のスクライブ跡は、前記第１の面のエッジから前記第２の面のエッジまで延在する凹形状を有し、
前記レーザ構造体の前記端部は、前記第１及び第２のスクライブ跡のそれぞれのエッジと、前記第１及び第２の面のそれぞれのエッジとを繋ぐ割断面を有し、
当該ＩＩＩ族窒化物半導体レーザ素子のレーザ共振器は、前記割断面を含む、
ことを特徴とするＩＩＩ族窒化物半導体レーザ素子。
【請求項１６】
ＩＩＩ族窒化物半導体レーザ素子を作製する方法であって、
六方晶系ＩＩＩ族窒化物半導体からなり半極性主面を有する基板を準備する工程と、
前記半極性主面上に形成された半導体領域と前記基板とを含むレーザ構造体、アノード電極、及びカソード電極を有する基板生産物を形成する工程と、
前記六方晶系ＩＩＩ族窒化物半導体のａ軸の方向に前記基板生産物の第１の面を部分的にスクライブする工程と、
前記基板生産物の第２の面への押圧により前記基板生産物の分離を行って、別の基板生産物及びレーザバーを形成する工程と
を備え、
前記第１の面は前記第２の面の反対側の面であり、
前記半導体領域は前記第１の面と前記基板との間に位置し、
前記レーザバーは、前記第１の面から前記第２の面にまで延在し前記分離により形成された第１及び第２の端面を有し、
前記第１及び第２の端面は当該ＩＩＩ族窒化物半導体レーザ素子のレーザ共振器を構成し、
前記アノード電極及びカソード電極は、前記レーザ構造体上に形成され、
前記半導体領域は、第１導電型の窒化ガリウム系半導体からなる第１のクラッド層と、第２導電型の窒化ガリウム系半導体からなる第２のクラッド層と、前記第１のクラッド層と前記第２のクラッド層との間に設けられた活性層とを含み、
前記第１のクラッド層、前記第２のクラッド層及び前記活性層は、前記半極性主面の法線軸に沿って配列されており、
前記活性層は窒化ガリウム系半導体層を含み、
前記基板の前記六方晶系ＩＩＩ族窒化物半導体のｃ軸は、前記六方晶系III族窒化物半導体のｍ軸の方向に前記法線軸に対して有限な角度ＡＬＰＨＡで傾斜しており、
前記角度ＡＬＰＨＡは、４５度以上８０度以下又は１００度以上１３５度以下の範囲であり、
前記第１及び第２の端面は、前記六方晶系III族窒化物半導体のｍ軸及び前記法線軸によって規定されるｍ−ｎ面に交差し、
前記第１及び第２の端面の各々における前記活性層の端面は、前記六方晶系窒化物半導体からなる支持基体のｍ軸に直交する基準面に対して、前記六方晶系III族窒化物半導体のｃ軸及びｍ軸によって規定される平面において（ＡＬＰＨＡ−５）度以上（ＡＬＰＨＡ＋５）度以下の範囲の角度を成し、
前記スクライブする工程では、前記基板生産物の前記第１の面から前記第２の面に貫通し前記六方晶系ＩＩＩ族窒化物半導体のａ軸の方向に長く延びている形状を有する複数のスクライブ貫通孔を、前記六方晶系ＩＩＩ族窒化物半導体のａ軸に沿って形成する、ことを特徴とする方法。
【請求項１７】
前記スクライブ貫通孔は、レーザスクライバを用いて、前記レーザ構造体の前記第１の面、あるいは前記第２の面からのレーザ照射によって形成される、ことを特徴とする請求項１６に記載された方法。
【発明の詳細な説明】
【技術分野】
【０００１】
本発明は、ＩＩＩ族窒化物半導体レーザ素子、及びＩＩＩ族窒化物半導体レーザ素子を作製する方法に関する。
【背景技術】
【０００２】
非特許文献１には、ｃ面サファイア基板上に作製された半導体レーザが記載されている。ドライエッチングにより半導体レーザのミラー面が形成される。レーザの共振ミラー面の顕微鏡写真が掲載され、その端面の粗さが約５０ｎｍであることが記載されている。
【０００３】
非特許文献２には、（１１−２２）面ＧａＮ基板上に作製された半導体レーザが記載されている。ドライエッチングにより半導体レーザのミラー面が形成される。
【０００４】
非特許文献３には、窒化ガリウム系半導体レーザが記載されている。へき開面（cleaved facets）としてｍ面をレーザ共振器に利用するために、基板のｃ軸のオフ方向に偏光したレーザ光を生成することを提案している。この文献には、具体的には、無極性面では井戸幅を拡げること、半極性面では井戸幅を狭めることが記載されている。
【先行技術文献】
【非特許文献】
【０００５】
【非特許文献１】Jpn. J. Appl. Phys. Vol. 35, (1996) L74-L76
【非特許文献２】Appl. Phys. Express 1 (2008) 091102
【非特許文献３】Jpn. J. Appl. Phys. Vol. 46, (2007) L789
【発明の概要】
【発明が解決しようとする課題】
【０００６】
窒化ガリウム系半導体のバンド構造によれば、レーザ発振可能ないくつかの遷移が存在する。発明者の知見によれば、ｃ軸がｍ軸の方向に傾斜した半極性面の支持基体を用いるＩＩＩ族窒化物半導体レーザ素子では、ｃ軸及びｍ軸によって規定される面に沿ってレーザ導波路を延在させるとき、しきい値電流を下げることができると考えている。このレーザ導波路の向きでは、これらのうち遷移エネルギ（伝導帯エネルギと価電子帯エネルギとの差）の最も小さいモードがレーザ発振可能になり、このモードの発振が可能になるとき、しきい値電流を下げることができる。
【０００７】
しかしながら、このレーザ導波路の向きでは、共振器ミラーのために、ｃ面、ａ面又はｍ面という従来のへき開面を利用することはできない。これ故に、共振器ミラーの作製のために、反応性イオンエッチング（ＲＩＥ）を用いて半導体層のドライエッチング面を形成してきた。ＲＩＥ法で形成された共振器ミラーは、レーザ導波路に対する垂直性、ドライエッチング面の平坦性又はイオンダメージの点で、改善が望まれている。また、現在の技術レベルにおける良好なドライエッチング面を得るためのプロセス条件の導出が大きな負担となる。
【０００８】
発明者が知る限りにおいて、これまで、上記の半極性面上に形成された同一のＩＩＩ族窒化物半導体レーザ素子において、ｃ軸の傾斜方向（オフ方向）に延在するレーザ導波路とドライエッチングを用いずに形成された共振器ミラー用端面との両方が達成されていない。
【０００９】
本発明は、このような事情を鑑みて為されたものである。本発明の目的は、六方晶系ＩＩＩ族窒化物のｃ軸からｍ軸の方向に傾斜した支持基体の半極性面上において、低しきい値電流を可能にするレーザ共振器を有するＩＩＩ族窒化物半導体レーザ素子を提供することにあり、またこのＩＩＩ族窒化物半導体レーザ素子を作製する方法を提供することにある。
【課題を解決するための手段】
【００１０】
本発明の一側面に係るＩＩＩ族窒化物半導体レーザ素子は、（ａ）六方晶系ＩＩＩ族窒化物半導体からなり半極性主面を有する支持基体、及び前記支持基体の前記半極性主面上に設けられた半導体領域を含むレーザ構造体と、（ｂ）前記レーザ構造体の前記半導体領域上に設けられた電極とを備える。前記半導体領域は、第１導電型の窒化ガリウム系半導体からなる第１のクラッド層と、第２導電型の窒化ガリウム系半導体からなる第２のクラッド層と、前記第１のクラッド層と前記第２のクラッド層との間に設けられた活性層とを含み、前記第１のクラッド層、前記第２のクラッド層及び前記活性層は、前記半極性主面の法線軸に沿って配列されており、前記活性層は窒化ガリウム系半導体層を含み、前記支持基体の前記六方晶系III族窒化物半導体のｃ軸は、前記六方晶系ＩＩＩ族窒化物半導体のｍ軸の方向に前記法線軸に対して有限な角度ＡＬＰＨＡで傾斜しており、前記角度ＡＬＰＨＡは、４５度以上８０度以下又は１００度以上１３５度以下の範囲であり、前記レーザ構造体は、前記六方晶系ＩＩＩ族窒化物半導体のｍ軸及び前記法線軸によって規定されるｍ−ｎ面に交差する第１及び第２の割断面を含み、当該ＩＩＩ族窒化物半導体レーザ素子のレーザ共振器は前記第１及び第２の割断面を含み、前記レーザ構造体は第１及び第２の面を含み、前記第２の面は前記第１の面の反対側の面であり、前記半導体領域は前記第１の面と前記支持基体との間に位置し、前記第１及び第２の割断面は、それぞれ前記第１の面のエッジから前記第２の面のエッジまで延在し、前記レーザ構造体は、前記第１の割断面の一端に、前記第１の面のエッジから前記第２の面のエッジまで延在するスクライブ跡を有し、前記スクライブ跡は、前記第１の面のエッジから前記第２の面のエッジまで延在する凹形状を有する。このＩＩＩ族窒化物半導体レーザ素子によれば、第１の割断面の一端に第１の面のエッジから第２の面のエッジまで延在する凹形状のスクライブ跡に沿って割断面が設けられているので、割断面の垂直性や平坦性が見込まれ、割断面は共振器ミラーとして十分な垂直性及び平坦性することが可能となる。よって、低しきい値電流を可能にするレーザ共振器を有するＩＩＩ族窒化物半導体レーザ素子を提供できる。
【００１１】
本発明に係るＩＩＩ族窒化物半導体レーザ素子では、前記第１及び第２の割断面の各々には、前記支持基体の端面及び前記半導体領域の端面が現れており、前記半導体領域の前記活性層における端面と前記六方晶系窒化物半導体からなる支持基体のｍ軸に直交する基準面との成す角度は、前記ＩＩＩ族窒化物半導体のｃ軸及びｍ軸によって規定される第１平面において（ＡＬＰＨＡ−５）度以上（ＡＬＰＨＡ＋５）度以下の範囲の角度を成す。このＩＩＩ族窒化物半導体レーザ素子によれば、ｃ軸及びｍ軸の一方から他方に取られる角度に関して、上記の垂直性を満たす端面を有することができる。
【００１２】
本発明に係るＩＩＩ族窒化物半導体レーザ素子では、前記角度は、前記第１平面及び前記法線軸に直交する第２平面において−５度以上＋５度以下の範囲になる。このＩＩＩ族窒化物半導体レーザ素子によれば、半極性面の法線軸に垂直な面において規定される角度に関して、上記の垂直性を満たす端面を有することができる。
【００１３】
本発明に係るＩＩＩ族窒化物半導体レーザ素子では、前記支持基体の厚さは、５０μｍ以上１５０μｍ以下である。このＩＩＩ族窒化物半導体レーザ素子によれば、厚さ５０μｍ以上であれば、ハンドリングが容易になり、生産歩留まりが向上する。１５０μｍ以下であれば、レーザ共振器のための良質な割断面を得るために更に好適である。
【００１４】
本発明に係るＩＩＩ族窒化物半導体レーザ素子では、前記法線軸と前記六方晶系ＩＩＩ族窒化物半導体のｃ軸との成す角度は、６３度以上８０度以下又は１００度以上１１７度以下の範囲である。このＩＩＩ族窒化物半導体レーザ素子によれば、６３度以上８０度以下又は１００度以上１１７度以下の範囲では、押圧により形成される端面が、基板主面に垂直に近い面が得られる可能性が高くなる。また、８０度を越え１００度未満の角度では、所望の平坦性及び垂直性が得られないおそれがある。
【００１５】
本発明に係るＩＩＩ族窒化物半導体レーザ素子では、前記活性層からのレーザ光は、前記六方晶系ＩＩＩ族窒化物半導体のａ軸の方向に偏光している。このＩＩＩ族窒化物半導体レーザ素子によれば、低しきい値電流を実現できるバンド遷移は偏光性を有する。
【００１６】
本発明に係るＩＩＩ族窒化物半導体レーザ素子では、当該ＩＩＩ族窒化物半導体レーザ素子におけるＬＥＤモードにおける光は、前記六方晶系ＩＩＩ族窒化物半導体のａ軸の方向に偏光成分Ｉ１と、前記六方晶系ＩＩＩ族窒化物半導体のｃ軸を主面に投影した方向に偏光成分Ｉ２を含み、前記偏光成分Ｉ１は前記偏光成分Ｉ２よりも大きい。このＩＩＩ族窒化物半導体レーザ素子によれば、ＬＥＤモードにおいて大きな発光強度のモードの光を、レーザ共振器を用いてレーザ発振させることができる。
【００１７】
本発明に係るＩＩＩ族窒化物半導体レーザ素子では、前記半極性主面は、｛２０−２１｝面、｛１０−１１｝面、｛２０−２−１｝面、及び｛１０−１−１｝面のいずれかの面から−４度以上＋４度以下の範囲でオフした微傾斜面である。このＩＩＩ族窒化物半導体レーザ素子によれば、これら典型的な半極性面からの微傾斜面においても、当該ＩＩＩ族窒化物半導体レーザ素子のレーザ共振器を構成できる程度の十分な平坦性、垂直性又はイオンダメージの無い第１及び第２の端面を提供できる。
【００１８】
本発明に係るＩＩＩ族窒化物半導体レーザ素子では、前記半極性主面は、｛２０−２１｝面、｛１０−１１｝面、｛２０−２−１｝面、及び｛１０−１−１｝面のいずれかである。このＩＩＩ族窒化物半導体レーザ素子によれば、これら典型的な半極性面においても、当該ＩＩＩ族窒化物半導体レーザ素子のレーザ共振器を構成できる程度の十分な平坦性、垂直性又はイオンダメージの無い第１及び第２の端面を提供できる。
【００１９】
本発明に係るＩＩＩ族窒化物半導体レーザ素子では、前記支持基体の積層欠陥密度は１×１０４ｃｍ−１以下である。このＩＩＩ族窒化物半導体レーザ素子によれば、積層欠陥密度が１×１０４ｃｍ−１以下であるので、偶発的な事情により割断面の平坦性及び／又は垂直性が乱れる可能性が低い。
【００２０】
本発明に係るＩＩＩ族窒化物半導体レーザ素子では、前記支持基体は、ＧａＮ、ＡｌＧａＮ、ＡｌＮ、ＩｎＧａＮ及びＩｎＡｌＧａＮのいずれかからなる。このＩＩＩ族窒化物半導体レーザ素子によれば、これらの窒化ガリウム系半導体からなる基板を用いるとき、共振器として利用可能な第１及び第２の端面を得ることができる。ＡｌＮ基板又はＡｌＧａＮ基板を用いるとき、偏光度を大きくでき、また低屈折率により光閉じ込めを強化できる。ＩｎＧａＮ基板を用いるとき、基板と発光層との格子不整合率を小さくでき、結晶品質を向上できる。
【００２１】
本発明に係るＩＩＩ族窒化物半導体レーザ素子では、前記第１及び第２の割断面の少なくともいずれか一方に設けられた誘電体多層膜を更に備える。このＩＩＩ族窒化物半導体レーザ素子によれば、破断面にも端面コートを適用できる。端面コートにより反射率を調整できる。
【００２２】
本発明に係るＩＩＩ族窒化物半導体レーザ素子では、前記活性層は、波長３６０ｎｍ以上６００ｎｍ以下の光を発生するように設けられた発光領域を含む。このＩＩＩ族窒化物半導体レーザ素子によれば、半極性面の利用により、ＬＥＤモードの偏光を有効に利用したＩＩＩ族窒化物半導体レーザ素子を得ることができ、低しきい値電流を得ることができる。
【００２３】
本発明に係るＩＩＩ族窒化物半導体レーザ素子では、前記活性層は、波長４３０ｎｍ以上５５０ｎｍ以下の光を発生するように設けられた量子井戸構造を含む。このＩＩＩ族窒化物半導体レーザ素子によれば、半極性面の利用により、ピエゾ電界の低減と発光層領域の結晶品質向上によって量子効率を向上させることが可能となり、波長４３０ｎｍ以上５５０ｎｍ以下の光を発生できる。
【００２４】
本発明の他の側面に係るＩＩＩ族窒化物半導体レーザ素子は、（ａ）六方晶系ＩＩＩ族窒化物半導体からなり半極性主面を有する支持基体、及び前記支持基体の前記半極性主面上に設けられた半導体領域を含むレーザ構造体と、（ｂ）前記レーザ構造体の前記半導体領域上に設けられた電極とを備える前記半導体領域は、第１導電型の窒化ガリウム系半導体からなる第１のクラッド層と、第２導電型の窒化ガリウム系半導体からなる第２のクラッド層と、前記第１のクラッド層と前記第２のクラッド層との間に設けられた活性層とを含み、前記第１のクラッド層、前記第２のクラッド層及び前記活性層は、前記半極性主面の法線軸に沿って配列されており、前記活性層は窒化ガリウム系半導体層を含み、前記支持基体の前記六方晶系ＩＩＩ族窒化物半導体のｃ軸は、前記六方晶系ＩＩＩ族窒化物半導体のｍ軸の方向に前記法線軸に対して有限な角度ＡＬＰＨＡで傾斜しており、前記角度ＡＬＰＨＡは、４５度以上８０度以下又は１００度以上１３５度以下の範囲であり、前記レーザ構造体は第１及び第２の面を含み、前記第２の面は前記第１の面の反対側の面であり、前記半導体領域は前記第１の面と前記支持基体との間に位置し、前記レーザ構造体は、当該レーザ構造体の端部に設けられており前記法線軸と前記六方晶系ＩＩＩ族窒化物半導体のａ軸とによって規定される平面に沿って延びる第１及び第２のスクライブ跡を有し、前記第１及び第２のスクライブ跡は、前記第１の面のエッジから前記第２の面のエッジまで延在する凹形状を有し、前記レーザ構造体の前記端部は、前記第１及び第２のスクライブ跡のそれぞれのエッジと、前記第１及び第２の面のそれぞれのエッジとを繋ぐ割断面を有し、当該ＩＩＩ族窒化物半導体レーザ素子のレーザ共振器は、前記割断面を含む。このＩＩＩ族窒化物半導体レーザ素子によれば、第１の割断面の一端に第１の面のエッジから第２の面のエッジまで延在する凹形状のスクライブ跡に沿って割断面が設けられているので、割断面の垂直性や平坦性が見込まれ、割断面は共振器ミラーとして十分な垂直性及び平坦性することが可能となる。よって、低しきい値電流を可能にするレーザ共振器を有するＩＩＩ族窒化物半導体レーザ素子を提供できる。
【００２５】
本発明の他の側面に係るＩＩＩ族窒化物半導体レーザ素子を作製する方法は、
（ａ）六方晶系ＩＩＩ族窒化物半導体からなり半極性主面を有する基板を準備する工程と、（ｂ）前記半極性主面上に形成された半導体領域と前記基板とを含むレーザ構造体、アノード電極、及びカソード電極を有する基板生産物を形成する工程と、（ｃ）前記六方晶系ＩＩＩ族窒化物半導体のａ軸の方向に前記基板生産物の第１の面を部分的にスクライブする工程と、（ｄ）前記基板生産物の第２の面への押圧により前記基板生産物の分離を行って、別の基板生産物及びレーザバーを形成する工程とを備える。前記第１の面は前記第２の面の反対側の面であり、前記半導体領域は前記第１の面と前記基板との間に位置し、前記レーザバーは、前記第１の面から前記第２の面にまで延在し前記分離により形成された第１及び第２の端面を有し、前記第１及び第２の端面は当該ＩＩＩ族窒化物半導体レーザ素子のレーザ共振器を構成し、前記アノード電極及びカソード電極は、前記レーザ構造体上に形成され、前記半導体領域は、第１導電型の窒化ガリウム系半導体からなる第１のクラッド層と、第２導電型の窒化ガリウム系半導体からなる第２のクラッド層と、前記第１のクラッド層と前記第２のクラッド層との間に設けられた活性層とを含み、前記第１のクラッド層、前記第２のクラッド層及び前記活性層は、前記半極性主面の法線軸に沿って配列されており、前記活性層は窒化ガリウム系半導体層を含み、前記基板の前記六方晶系ＩＩＩ族窒化物半導体のｃ軸は、前記六方晶系III族窒化物半導体のｍ軸の方向に前記法線軸に対して有限な角度ＡＬＰＨＡで傾斜しており、前記角度ＡＬＰＨＡは、４５度以上８０度以下又は１００度以上１３５度以下の範囲であり、前記第１及び第２の端面は、前記六方晶系III族窒化物半導体のｍ軸及び前記法線軸によって規定されるｍ−ｎ面に交差し、前記第１及び第２の端面の各々における前記活性層の端面は、前記六方晶系窒化物半導体からなる支持基体のｍ軸に直交する基準面に対して、前記六方晶系III族窒化物半導体のｃ軸及びｍ軸によって規定される平面において（ＡＬＰＨＡ−５）度以上（ＡＬＰＨＡ＋５）度以下の範囲の角度を成し、前記スクライブする工程では、前記基板生産物の前記第１の面から前記第２の面に貫通し前記六方晶系ＩＩＩ族窒化物半導体のａ軸の方向に長く延びている形状を有する複数のスクライブ貫通孔を、前記六方晶系ＩＩＩ族窒化物半導体のａ軸に沿って形成する。この方法によれば、前記基板生産物の前記第１の面から前記第２の面に貫通するスクライブ貫通孔を設け、前記基板生産物の分離を行うので、当該分離によって形成される端面は、第１の面側から第２の面側にわたってレーザ共振器を構成できる程度の十分な平坦性、垂直性又はイオンダメージの無い共振ミラー面が提供される。
【００２６】
本発明に係るＩＩＩ族窒化物半導体レーザ素子を作製する方法では、前記スクライブ貫通孔は、レーザスクライバを用いて、前記レーザ構造体の前記第１の面、あるいは前記第２の面からのレーザ照射によって形成される。この方法によれば、第１の面又は第２の面の何れからレーザを照射してもよく、特に前記第２の面からレーザを照射すれば、エピ面のダメージやデブリーが減少する。
【００２７】
本発明の上記の目的および他の目的、特徴、並びに利点は、添付図面を参照して進められる本発明の好適な実施の形態の以下の詳細な記述から、より容易に明らかになる。
【発明の効果】
【００２８】
以上説明したように、本発明によれば、六方晶系ＩＩＩ族窒化物のｃ軸がｍ軸の方向に傾斜した支持基体の半極性面上において、低しきい値電流を可能にするレーザ共振器を有するＩＩＩ族窒化物半導体レーザ素子が提供される、また、本発明によれば、このＩＩＩ族窒化物半導体レーザ素子を作製する方法が提供される。
【図面の簡単な説明】
【００２９】
【図１】図１は、本実施の形態に係るＩＩＩ族窒化物半導体レーザ素子の構造を概略的に示す図面である。
【図２】図２は、ＩＩＩ族窒化物半導体レーザ素子における活性層におけるバンド構造を示す図面である。
【図３】図３は、ＩＩＩ族窒化物半導体レーザ素子の活性層における発光の偏光を示す図面である。
【図４】図４は、ＩＩＩ族窒化物半導体レーザ素子の端面と活性層のｍ面との関係を示す図面である。
【図５】図５は、本実施の形態に係るＩＩＩ族窒化物半導体レーザ素子を作製する方法の主要な工程を示す工程フロー図である。
【図６】図６は、本実施の形態に係るＩＩＩ族窒化物半導体レーザ素子を作製する方法の主要な工程を模式的に示す図面である。
【図７】図７は、実施例に示されたレーザーダイオードの構造を示す図面である。
【図８】図８は、従来のスクライブ溝の形成方法を説明するための図面である。
【図９】図９は、従来のスクライブ溝の形成方法によって形成された端面をエピ面からみた形状を示す図面である。
【図１０】図１０は、従来のスクライブ溝の形成方法によって形成されたＩＩＩ族窒化物半導体レーザ素子の端面を側面からみた形状を示す図面である。
【図１１】図１１は、従来のスクライブ溝から形成されるＩＩＩ族窒化物半導体レーザ素子の端面の形状を説明するための図面である。
【図１２】図１２は、従来のスクライブ溝を用いて作製されたレーザバーの端面の形成過程を説明するための図面である。
【図１３】図１３は、本実施の形態に係るスクライブ貫通孔の形状を示す図面である。
【図１４】図１４は、（２０−２１）面と他の面方位（指数）との成す角度を示す図面である。
【図１５】図１５は、従来のスクライブ溝を用いた場合の端面の角度ずれを有する素子の個数と、本実施の形態に係るスクライブ貫通孔を用いた場合の端面の角度ずれを有する素子の個数とを比較するための図面である。
【図１６】図１６は、ＧａＮ基板のｍ軸方向へのｃ軸の傾斜角と発振歩留まりとの関係を示す図面である。
【図１７】図１７は、積層欠陥密度と発振歩留まりとの関係を示す図面である。
【図１８】図１８は、（２０−２１）面と（−１０１−６）面及び（−１０１６）面における原子配置を示す図面である。
【図１９】図１９は、（２０−２１）面と（−１０１−７）面及び（−１０１７）面における原子配置を示す図面である。
【図２０】図２０は、（２０−２１）面と（−１０１−８）面及び（−１０１８）面における原子配置を示す図面である。
【発明を実施するための形態】
【００３０】
本発明の知見は、例示として示された添付図面を参照して以下の詳細な記述を考慮することによって容易に理解できる。引き続いて、添付図面を参照しながら、本発明のＩＩＩ族窒化物半導体レーザ素子、及びＩＩＩ族窒化物半導体レーザ素子を作製する方法に係る実施の形態を説明する。可能な場合には、同一の部分には同一の符号を付する。
【００３１】
図１は、本実施の形態に係るＩＩＩ族窒化物半導体レーザ素子の構造を概略的に示す図面である。ＩＩＩ族窒化物半導体レーザ素子１１は、利得ガイド型の構造を有するけれども、本発明の実施の形態は、利得ガイド型の構造に限定されるものではない。ＩＩＩ族窒化物半導体レーザ素子１１は、レーザ構造体１３及び電極１５を備える。レーザ構造体１３は、支持基体１７及び半導体領域１９を含む。支持基体１７は、六方晶系ＩＩＩ族窒化物半導体からなり、また半極性主面１７ａ及び裏面１７ｂを有する。半導体領域１９は、支持基体１７の半極性主面１７ａ上に設けられている。電極１５は、レーザ構造体１３の半導体領域１９上に設けられる。半導体領域１９は、第１のクラッド層２１と、第２のクラッド層２３と、活性層２５とを含む。第１のクラッド層２１は、第１導電型の窒化ガリウム系半導体からなり、例えばｎ型ＡｌＧａＮ、ｎ型ＩｎＡｌＧａＮ等からなる。第２のクラッド層２３は、第２導電型の窒化ガリウム系半導体からなり、例えばｐ型ＡｌＧａＮ、ｐ型ＩｎＡｌＧａＮ等からなる。活性層２５は、第１のクラッド層２１と第２のクラッド層２３との間に設けられる。活性層２５は窒化ガリウム系半導体層を含み、この窒化ガリウム系半導体層は例えば井戸層２５ａである。活性層２５は窒化ガリウム系半導体からなる障壁層２５ｂを含み、井戸層２５ａ及び障壁層２５ｂは交互に配列されている。井戸層２５ａは、例えばＩｎＧａＮ等からなり、障壁層２５ｂは例えばＧａＮ、ＩｎＧａＮ等からなる。活性層２５は、波長３６０ｎｍ以上６００ｎｍ以下の光を発生するように設けられた量子井戸構造を含むことができる。半極性面の利用により、波長４３０ｎｍ以上５５０ｎｍ以下の光の発生に好適である。第１のクラッド層２１、第２のクラッド層２３及び活性層２５は、半極性主面１７ａの法線軸ＮＸに沿って配列されている。ＩＩＩ族窒化物半導体レーザ素子１１では、レーザ構造体１３は、六方晶系ＩＩＩ族窒化物半導体のｍ軸及び法線軸ＮＸによって規定されるｍ−ｎ面に交差する第１の割断面２７及び第２の割断面２９を含む。
【００３２】
図１を参照すると、直交座標系Ｓ及び結晶座標系ＣＲが描かれている。法線軸ＮＸは、直交座標系ＳのＺ軸の方向に向く。半極性主面１７ａは、直交座標系ＳのＸ軸及びＹ軸により規定される所定の平面に平行に延在する。また、図１には、代表的なｃ面Ｓｃが描かれている。支持基体１７の六方晶系ＩＩＩ族窒化物半導体のｃ軸は、六方晶系ＩＩＩ族窒化物半導体のｍ軸の方向に法線軸ＮＸに対して有限な角度ＡＬＰＨＡで傾斜している。
【００３３】
ＩＩＩ族窒化物半導体レーザ素子１１は、絶縁膜３１を更に備える。絶縁膜３１はレーザ構造体１３の半導体領域１９の表面１９ａを覆っており、半導体領域１９は絶縁膜３１と支持基体１７との間に位置する。支持基体１７は六方晶系ＩＩＩ族窒化物半導体からなる。絶縁膜３１は開口３１ａを有し、開口３１ａは半導体領域１９の表面１９ａと上記のｍ−ｎ面との交差線ＬＩＸの方向に延在し、例えばストライプ形状を成す。電極１５は、開口３１ａを介して半導体領域１９の表面１９ａ（例えば第２導電型のコンタクト層３３）に接触を成しており、上記の交差線ＬＩＸの方向に延在する。ＩＩＩ族窒化物半導体レーザ素子１１では、レーザ導波路は、第１のクラッド層２１、第２のクラッド層２３及び活性層２５を含み、また上記の交差線ＬＩＸの方向に延在する。
【００３４】
ＩＩＩ族窒化物半導体レーザ素子１１では、第１の割断面２７及び第２の割断面２９は、六方晶系ＩＩＩ族窒化物半導体のｍ軸及び法線軸ＮＸによって規定されるｍ−ｎ面に交差する。ＩＩＩ族窒化物半導体レーザ素子１１のレーザ共振器は第１及び第２の割断面２７、２９を含み、第１の割断面２７及び第２の割断面２９の一方から他方に、レーザ導波路が延在している。レーザ構造体１３は第１の面１３ａ及び第２の面１３ｂを含み、第１の面１３ａは第２の面１３ｂの反対側の面である。第１及び第２の割断面２７、２９は、第１の面１３ａのエッジ１３ｃから第２の面１３ｂのエッジ１３ｄまで延在する。第１及び第２の割断面２７、２９は、ｃ面、ｍ面又はａ面といったこれまでのへき開面とは異なる。
【００３５】
このＩＩＩ族窒化物半導体レーザ素子１１によれば、レーザ共振器を構成する第１及び第２の割断面２７、２９がｍ−ｎ面に交差する。これ故に、ｍ−ｎ面と半極性面１７ａとの交差線の方向に延在するレーザ導波路を設けることができる。これ故に、ＩＩＩ族窒化物半導体レーザ素子１１は、低しきい値電流を可能にするレーザ共振器を有することになる。
【００３６】
ＩＩＩ族窒化物半導体レーザ素子１１は、ｎ側光ガイド層３５及びｐ側光ガイド層３７を含む。ｎ側光ガイド層３５は、第１の部分３５ａ及び第２の部分３５ｂを含み、ｎ側光ガイド層３５は例えばＧａＮ、ＩｎＧａＮ等からなる。ｐ側光ガイド層３７は、第１の部分３７ａ及び第２の部分３７ｂを含み、ｐ側光ガイド層３７は例えばＧａＮ、ＩｎＧａＮ等からなる。キャリアブロック層３９は、例えば第１の部分３７ａと第２の部分３７ｂとの間に設けられる。支持基体１７の裏面１７ｂには別の電極４１が設けられ、電極４１は例えば支持基体１７の裏面１７ｂを覆っている。
【００３７】
レーザ構造体１３は、第１の割断面２７の一端に、ＩＩＩ族窒化物半導体レーザ素子１１の素子表面１１ａのエッジ１３ｃから素子裏面１１ｂのエッジ１３ｄまで延在するスクライブ跡ＳＭ１を有し、第１の割断面２７の他端に、ＩＩＩ族窒化物半導体レーザ素子１１の素子表面１１ａのエッジ１３ｃから素子裏面１１ｂのエッジ１３ｄまで延在するスクライブ跡ＳＭ２を有する。また、レーザ構造体１３は、第２の割断面２９側においても同様に、スクライブ跡ＳＭ３，ＳＭ４を有する。スクライブ跡ＳＭ１，ＳＭ２，ＳＭ３，ＳＭ４は、ＩＩＩ族窒化物半導体レーザ素子１１の素子表面１１ａから素子裏面１１ｂまで延在する凹形状を有する。また、スクライブ跡ＳＭ１，ＳＭ２，ＳＭ３，ＳＭ４は、レーザ構造体１３の端部（ｍ−ｎ面に交差する端部）にそれぞれ設けられており、法線軸ＮＸと六方晶系ＩＩＩ族窒化物半導体のａ軸とによって規定される平面に沿って延びる。レーザ構造体１３の上記の端部（ｍ−ｎ面に交差する端部）は、第１の割断面２７を有するものと、第２の割断面２９を有するものとがある。第１の割断面２７は、スクライブ跡ＳＭ１及びスクライブ跡ＳＭ２のそれぞれのエッジ１３ｅ及び１３ｆと、素子表面１１ａ及び素子裏面１１ｂのそれぞれのエッジ１３ｃ及び１３ｄとを繋ぐ面であり、第２の割断面２９は、スクライブ跡ＳＭ３及びスクライブ跡ＳＭ４のそれぞれのエッジと、素子表面１１ａ及び素子裏面１１ｂのそれぞれのエッジ１３ｃ及び１３ｄとを繋ぐ面である。このように、ＩＩＩ族窒化物半導体レーザ素子１１の素子表面１１ａから素子裏面１１ｂまで延在する凹形状のスクライブ跡ＳＭ１等に沿って第１及び第２の割断面２７，２９が設けられているので、割断面の垂直性や平坦性が見込まれ、第１及び第２の割断面２７，２９は共振器ミラーとして十分な垂直性及び平坦性することが可能となる。
【００３８】
図２は、ＩＩＩ族窒化物半導体レーザ素子における活性層におけるバンド構造を示す図面である。図３は、ＩＩＩ族窒化物半導体レーザ素子１１の活性層２５における発光の偏光を示す図面である。図４は、ｃ軸及びｍ軸によって規定される断面を模式的に示す図面である。図２（ａ）を参照すると、バンド構造ＢＡＮＤのΓ点近傍では、伝導帯と価電子帯との間の可能な遷移は、３つある。Ａバンド及びＢバンドは比較的小さいエネルギ差である。伝導帯とＡバンドとの遷移Ｅａによる発光はａ軸方向に偏光しており、伝導帯とＢバンドとの遷移Ｅｂによる発光はｃ軸を主面に投影した方向に偏光している。レーザ発振に関して、遷移Ｅａのしきい値は遷移Ｅｂのしきい値よりも小さい。
【００３９】
図２（ｂ）を参照すると、ＩＩＩ族窒化物半導体レーザ素子１１におけるＬＥＤモードにおける光のスペクトルが示されている。ＬＥＤモードにおける光は、六方晶系ＩＩＩ族窒化物半導体のａ軸の方向の偏光成分Ｉ１と、六方晶系ＩＩＩ族窒化物半導体のｃ軸を主面に投影した方向の偏光成分Ｉ２を含み、偏光成分Ｉ１は偏光成分Ｉ２よりも大きい。偏光度ρは（Ｉ１−Ｉ２）／（Ｉ１＋Ｉ２）によって規定される。このＩＩＩ族窒化物半導体レーザ素子１１のレーザ共振器を用いて、ＬＥＤモードにおいて大きな発光強度のモードの光をレーザ発振させることができる。
【００４０】
図３に示されるように、第１及び第２の割断面２７、２９の少なくとも一方、又はそれぞれに設けられた誘電体多層膜４３ａ、４３ｂを更に備えることができる。第１及び第２の割断面２７、２９にも端面コートを適用できる。端面コートにより反射率を調整できる。
【００４１】
図３（ｂ）に示されるように、活性層２５からのレーザ光Ｌは六方晶系ＩＩＩ族窒化物半導体のａ軸の方向に偏光している。このＩＩＩ族窒化物半導体レーザ素子１１において、低しきい値電流を実現できるバンド遷移は偏光性を有する。レーザ共振器のための第１及び第２の割断面２７、２９は、ｃ面、ｍ面又はａ面といったこれまでのへき開面とは異なる。しかしながら、第１及び第２の割断面２７、２９は共振器のための,ミラーとしての平坦性、垂直性を有する。これ故に、第１及び第２の割断面２７、２９とこれらの第１及び第２の割断面２７、２９間に延在するレーザ導波路とを用いて、図３（ｂ）に示されるように、ｃ軸を主面に投影した方向に偏光する遷移Ｅｂの発光よりも強い遷移Ｅａの発光を利用して低しきい値のレーザ発振が可能になる。
【００４２】
ＩＩＩ族窒化物半導体レーザ素子１１では、第１及び第２の割断面２７、２９の各々には、支持基体１７の端面１７ｃ及び半導体領域１９の端面１９ｃが現れており、端面１７ｃ及び端面１９ｃは誘電体多層膜４３ａで覆われている。支持基体１７の端面１７ｃ及び活性層２５における端面２５ｃの法線ベクトルＮＡと活性層２５のｍ軸ベクトルＭＡとの成す角度ＢＥＴＡは、ＩＩＩ族窒化物半導体のｃ軸及びｍ軸によって規定される第１平面Ｓ１において規定される成分（ＢＥＴＡ）１と、第１平面Ｓ１（理解を容易にするために図示しないが「Ｓ１」として参照する）及び法線軸ＮＸに直交する第２平面Ｓ２（理解を容易にするために図示しないが「Ｓ２」として参照する）において規定される成分（ＢＥＴＡ）２とによって規定される。成分（ＢＥＴＡ）１は、ＩＩＩ族窒化物半導体のｃ軸及びｍ軸によって規定される第１平面Ｓ１において（ＡＬＰＨＡ−５）度以上（ＡＬＰＨＡ＋５）度以下の範囲であることが好ましい。この角度範囲は、図４において、代表的なｍ面ＳＭと参照面ＦＡとの成す角度として示されている。代表的なｍ面ＳＭが、理解を容易にするために、図４において、レーザ構造体の内側から外側にわたって描かれている。参照面ＦＡは、活性層２５の端面２５ｃに沿って延在する。このＩＩＩ族窒化物半導体レーザ素子１１は、ｃ軸及びｍ軸の一方から他方に取られる角度ＢＥＴＡに関して、上記の垂直性を満たす端面を有する。また、成分（ＢＥＴＡ）２は第２平面Ｓ２において−５度以上＋５度以下の範囲であることが好ましい。ここで、ＢＥＴＡ２＝（ＢＥＴＡ）１２＋（ＢＥＴＡ）２２である。このとき、ＩＩＩ族窒化物半導体レーザ素子１１の端面（第１及び第２の割断面２７、２９）は、半極性面１７ａの法線軸ＮＸに垂直な面において規定される角度に関して上記の垂直性を満たす。
【００４３】
再び図１を参照すると、ＩＩＩ族窒化物半導体レーザ素子１１では、支持基体１７の厚さＤＳＵＢは５０μｍ以上１５０μｍ以下であることが好ましい。ＩＩＩ族窒化物半導体レーザ素子１１の支持基体１７がこの厚みを有することにより、ＩＩＩ族窒化物半導体レーザ素子１１を含む基板生産物（後述の基板生産物ＳＰ）に対し、スクライブ跡ＳＭに対応するスクライブ貫通孔（図６に示す後述のスクライブ貫通孔６５ａを参照）の形成が容易となる。後述するように、このスクライブ貫通孔を用いて得られる端面（割断面）は、十分な垂直性及び平坦性を有する良好な共振器ミラーとして利用できる。従って、ＩＩＩ族窒化物半導体レーザ素子１１の第１及び第２の割断面２７，２９は、良好な共振器ミラーとなることができる。
【００４４】
ＩＩＩ族窒化物半導体レーザ素子１１では、法線軸ＮＸと六方晶系ＩＩＩ族窒化物半導体のｃ軸との成す角度ＡＬＰＨＡは４５度以上であることが好ましく、また８０度以下であることが好ましい。また、角度ＡＬＰＨＡは１００度以上であることが好ましく、また１３５度以下であることが好ましい。４５度未満及び１３５度を越える角度では、押圧により形成される端面がｍ面からなる可能性が高くなる。また、８０度を越え１００度未満の角度では、所望の平坦性及び垂直性が得られないおそれがある。
【００４５】
ＩＩＩ族窒化物半導体レーザ素子１１では、更に好ましくは、法線軸ＮＸと六方晶系ＩＩＩ族窒化物半導体のｃ軸との成す角度ＡＬＰＨＡは６３度以上であることが好ましく、また８０度以下であることが好ましい。また、角度ＡＬＰＨＡは１００度以上であることが好ましく、また１１７度以下であることが好ましい。６３度未満及び１１７度を越える角度では、押圧により形成される端面の一部に、ｍ面が出現する可能性がある。また、８０度を越え１００度未満の角度では、所望の平坦性及び垂直性が得られないおそれがある。
【００４６】
半極性主面１７ａは、｛２０−２１｝面、｛１０−１１｝面、｛２０−２−１｝面、及び｛１０−１−１｝面のいずれかであることができる。更に、これらの面から−４度以上＋４度以下の範囲で微傾斜した面も前記主面として好適である。これら典型的な半極性面１７ａにおいて、当該ＩＩＩ族窒化物半導体レーザ素子１１のレーザ共振器を構成できる程度の十分な平坦性及び垂直性の第１及び第２の端面（第１及び第２の割断面２７、２９）を提供できる。また、これらの典型的な面方位にわたる角度の範囲において、十分な平坦性及び垂直性を示す端面が得られる。
【００４７】
ＩＩＩ族窒化物半導体レーザ素子１１では、支持基体１７の積層欠陥密度は１×１０４ｃｍ−１以下であることができる。積層欠陥密度が１×１０４ｃｍ−１以下であるので、偶発的な事情により割断面の平坦性及び／又は垂直性が乱れる可能性が低い。また、支持基体１７は、ＧａＮ、ＡｌＮ、ＡｌＧａＮ、ＩｎＧａＮ及びＩｎＡｌＧａＮのいずれかからなることができる。これらの窒化ガリウム系半導体からなる基板を用いるとき、共振器として利用可能な端面（第１及び第２の割断面２７、２９）を得ることができる。ＡｌＮ又はＡｌＧａＮ基板を用いるとき、偏光度を大きくでき、また低屈折率により光閉じ込めを強化できる。ＩｎＧａＮ基板を用いるとき、基板と発光層との格子不整合率を小さくでき、結晶品質を向上できる。
【００４８】
図５は、本実施の形態に係るＩＩＩ族窒化物半導体レーザ素子を作製する方法の主要な工程を示す図面である。図６（ａ）を参照すると、基板５１が示されている。工程Ｓ１０１では、ＩＩＩ族窒化物半導体レーザ素子の作製のための基板５１を準備する。基板５１の六方晶系ＩＩＩ族窒化物半導体のｃ軸（ベクトルＶＣ）は、六方晶系ＩＩＩ族窒化物半導体のｍ軸方向（ベクトルＶＭ）に法線軸ＮＸに対して有限な角度ＡＬＰＨＡで傾斜している。これ故に、基板５１は、六方晶系ＩＩＩ族窒化物半導体からなる半極性主面５１ａを有する。
【００４９】
工程Ｓ１０２では、基板生産物ＳＰを形成する。図６（ａ）では、基板生産物ＳＰはほぼ円板形の部材として描かれているけれども、基板生産物ＳＰの形状はこれに限定されるものではない。基板生産物ＳＰを得るために、まず、工程Ｓ１０３では、レーザ構造体５５を形成する。レーザ構造体５５は、半導体領域５３及び基板５１とを含んでおり、工程Ｓ１０３では、半導体領域５３は半極性主面５１ａ上に形成される。半導体領域５３を形成するために、半極性主面５１ａ上に、第１導電型の窒化ガリウム系半導体領域５７、発光層５９、及び第２導電型の窒化ガリウム系半導体領域６１を順に成長する。窒化ガリウム系半導体領域５７は例えばｎ型クラッド層を含み、窒化ガリウム系半導体領域６１は例えばｐ型クラッド層を含むことができる。発光層５９は窒化ガリウム系半導体領域５７と窒化ガリウム系半導体領域６１との間に設けられ、また活性層、光ガイド層及び電子ブロック層等を含むことができる。窒化ガリウム系半導体領域５７、発光層５９、及び第２導電型の窒化ガリウム系半導体領域６１は、半極性主面５１ａの法線軸ＮＸに沿って配列されている。これらの半導体層はエピタキシャル成長される。半導体領域５３上は、絶縁膜５４で覆われている。絶縁膜５４は例えばシリコン酸化物からなる。絶縁膜５４の開口５４ａを有する。開口５４ａは例えばストライプ形状を成す。
【００５０】
工程Ｓ１０４では、レーザ構造体５５上に、アノード電極５８ａ及びカソード電極５８ｂが形成される。また、基板５１の裏面に電極を形成する前に、結晶成長に用いた基板の裏面を研磨して、所望の厚さＤＳＵＢの基板生産物ＳＰを形成する。電極の形成では、例えばアノード電極５８ａが半導体領域５３上に形成されると共に、カソード電極５８ｂが基板５１の裏面（研磨面）５１ｂ上に形成される。アノード電極５８ａはＸ軸方向に延在し、カソード電極５８ｂは裏面５１ｂの全面を覆っている。これらの工程により、基板生産物ＳＰが形成される。基板生産物ＳＰは、第１の面６３ａと、これに反対側に位置する第２の面６３ｂとを含む。半導体領域５３は第１の面６３ａと基板５１との間に位置する。
【００５１】
工程Ｓ１０５では、図６（ｂ）に示されるように、基板生産物ＳＰの第１の面６３ａをスクライブする。このスクライブは、レーザスクライバ１０ａを用いて行われる。スクライブにより複数のスクライブ貫通孔６５ａが形成される。図６（ｂ）では、いくつかのスクライブ貫通孔が既に形成されており、レーザビームＬＢを用いてスクライブ貫通孔６５ｂの形成が進められている。スクライブ貫通孔６５ａ等は、第１の面６３ａから第２の面６３ｂに貫通する貫通孔であり、第１の面６３ａ（又は第２の面６３ｂ）からみて、六方晶系ＩＩＩ族窒化物半導体のａ軸方向に延びている形状を有する。すなわち、六方晶系ＩＩＩ族窒化物半導体のａ軸方向におけるスクライブ貫通孔６５ａ等の幅は、六方晶系ＩＩＩ族窒化物半導体のａ軸方向に直交する方向の幅よりも長い。六方晶系ＩＩＩ族窒化物半導体のａ軸方向におけるスクライブ貫通孔６５ａ等の幅は、例えば、５０μｍ以上３００μｍ以下とすることができ、六方晶系ＩＩＩ族窒化物半導体のａ軸方向に直交する方向におけるスクライブ貫通孔６５ａ等の幅は、例えば、５μｍ以上１５μｍ以下とすることができる。
【００５２】
複数のスクライブ貫通孔６５ａ等は、六方晶系ＩＩＩ族窒化物半導体のａ軸方向に沿って例えば４００μｍ程度のピッチで形成される。六方晶系ＩＩＩ族窒化物半導体のａ軸方向に並んで形成される複数のスクライブ貫通孔６５ａを含む複数の列は、六方晶系ＩＩＩ族窒化物半導体のｃ軸及びｍ軸によって規定される面に沿って、基板生産物ＳＰに略等間隔のピッチで形成される。
【００５３】
スクライブ貫通孔６５ａ等は、後述の１次及び２次ブレークにおいて、ＩＩＩ族窒化物半導体レーザ素子１１が基板生産物ＳＰから分離されることによって、ＩＩＩ族窒化物半導体レーザ素子１１の有するスクライブ跡ＳＭ１等となる。
【００５４】
スクライブ貫通孔６５ａ等の長さは、六方晶系ＩＩＩ族窒化物半導体のａ軸及び法線軸ＮＸによって規定されるａ−ｎ面と第１の面６３ａとの交差線ＡＩＳの長さよりも短く、交差線ＡＩＳの一部分にレーザビームＬＢの照射が行われる。レーザビームＬＢの照射により、特定の方向に延在し半導体領域に到達する貫通孔が第１の面６３ａに形成される。スクライブ貫通孔６５ａ等は例えば基板生産物ＳＰの一エッジに形成されることができる。
【００５５】
工程Ｓ１０６では、図６（ｃ）に示されるように、基板生産物ＳＰの第２の面６３ｂへの押圧により基板生産物ＳＰの分離を行って、基板生産物ＳＰ１及びレーザバーＬＢ１を形成する。押圧は、例えばブレード６９といったブレイキング装置を用いて行われる。このレーザバーＬＢ１等を形成するためのブレイキング（１次ブレーク）は、ｙ軸方向に進められる。ブレード６９は、一方向に延在するエッジ６９ａと、エッジ６９ａを規定する少なくとも２つのブレード面６９ｂ、６９ｃを含む。また、基板生産物ＳＰ１の押圧は支持装置７１上において行われる。支持装置７１は、支持面７１ａと凹部７１ｂとを含み、凹部７１ｂは一方向に延在する。凹部７１ｂは、支持面７１ａに形成されている。基板生産物ＳＰ１のスクライブ貫通孔６５ａの向き及び位置を支持装置７１の凹部７１ｂの延在方向に合わせて、基板生産物ＳＰ１を支持装置７１上において凹部７１ｂに位置決めする。凹部７１ｂの延在方向にブレイキング装置のエッジの向きを合わせて、第２の面６３ｂに交差する方向からブレイキング装置のエッジを基板生産物ＳＰ１に押し当てる。交差方向は好ましくは第２の面６３ｂにほぼ垂直方向である。これによって、基板生産物ＳＰの分離を行って、基板生産物ＳＰ１及びレーザバーＬＢ１を形成する。押し当てにより、第１及び第２の端面６７ａ、６７ｂを有するレーザバーＬＢ１が形成され、これらの端面６７ａ、６７ｂは少なくとも発光層の一部は半導体レーザの共振ミラーに適用可能な程度の垂直性及び平坦性を有する。
【００５６】
形成されたレーザバーＬＢ１は、上記の分離により形成された第１及び第２の端面６７ａ、６７ｂを有し、端面６７ａ、６７ｂの各々は、第１の面６３ａから第２の面６３ｂにまで延在する。これ故に、端面６７ａ、６７ｂは、当該ＩＩＩ族窒化物半導体レーザ素子のレーザ共振器を構成し、ＸＺ面に交差する。このＸＺ面は、六方晶系ＩＩＩ族窒化物半導体のｍ軸及び法線軸ＮＸによって規定されるｍ−ｎ面に対応する。
【００５７】
この方法によれば、六方晶系ＩＩＩ族窒化物半導体のａ軸の方向に基板生産物ＳＰの第１の面６３ａをスクライブした後に、基板生産物ＳＰの第２の面６３ｂへの押圧により基板生産物ＳＰの分離を行って、新たな基板生産物ＳＰ１及びレーザバーＬＢ１を形成する。これ故に、ｍ−ｎ面に交差するように、レーザバーＬＢ１に第１及び第２の端面６７ａ、６７ｂが形成される。この端面形成によれば、第１及び第２の端面６７ａ、６７ｂに当該ＩＩＩ族窒化物半導体レーザ素子のレーザ共振器を構成できる程度の十分な平坦性及び垂直性が提供される。
【００５８】
また、この方法では、形成されたレーザ導波路は、六方晶系ＩＩＩ族窒化物のｃ軸の傾斜の方向に延在している。ドライエッチング面を用いずに、このレーザ導波路を提供できる共振器ミラー端面を形成している。
【００５９】
この方法によれば、基板生産物ＳＰ１の割断により、新たな基板生産物ＳＰ１及びレーザバーＬＢ１が形成される。工程Ｓ１０７では、押圧による分離を繰り返して、多数のレーザバーを作製する。この割断は、レーザバーＬＢ１の割断線ＢＲＥＡＫに比べて短いスクライブ貫通孔６５ａを用いて引き起こされる。
【００６０】
工程Ｓ１０８では、レーザバーＬＢ１の端面６７ａ、６７ｂに誘電体多層膜を形成して、レーザバー生産物を形成する。工程Ｓ１０９では、このレーザバー生産物を個々の半導体レーザのチップに分離する（２次ブレーク）。
【００６１】
本実施の形態に係る製造方法では、角度ＡＬＰＨＡは、４５度以上８０度以下及び１００度以上１３５度以下の範囲であることができる。４５度未満及び１３５度を越える角度では、押圧により形成される端面がｍ面からなる可能性が高くなる。また、８０度を越え１００度未満の角度では、所望の平坦性及び垂直性が得られないおそれがある。更に好ましくは、角度ＡＬＰＨＡは、６３度以上８０度以下及び１００度以上１１７度以下の範囲であることができる。４５度未満及び１３５度を越える角度では、押圧により形成される端面の一部に、ｍ面が出現する可能性がある。また、８０度を越え１００度未満の角度では、所望の平坦性及び垂直性が得られないおそれがある。半極性主面５１ａは、｛２０−２１｝面、｛１０−１１｝面、｛２０−２−１｝面、及び｛１０−１−１｝面のいずれかであることができる。更に、これらの面から−４度以上＋４度以下の範囲で微傾斜した面も前記主面として好適である。これら典型的な半極性面において、当該ＩＩＩ族窒化物半導体レーザ素子のレーザ共振器を構成できる程度の十分な平坦性及び垂直性でレーザ共振器のための端面を提供できる。
【００６２】
また、基板５１は、ＧａＮ、ＡｌＮ、ＡｌＧａＮ、ＩｎＧａＮ及びＩｎＡｌＧａＮのいずれかからなることができる。これらの窒化ガリウム系半導体からなる基板を用いるとき、レーザ共振器として利用可能な端面を得ることができる。基板５１は好ましくはＧａＮからなる。
【００６３】
基板生産物ＳＰを形成する工程Ｓ１０４において、結晶成長に使用された半導体基板は、基板厚が５０μｍ以上１５０μｍ以下になるようにスライス又は研削といった加工が施され、第２の面６３ｂが研磨により形成された加工面であることができる。この基板厚では、スクライブ貫通孔６５ａの形成が容易となり、当該ＩＩＩ族窒化物半導体レーザ素子のレーザ共振器を構成できる程度の十分な平坦性、垂直性又はイオンダメージの無い端面６７ａ、６７ｂを歩留まりよく形成できる。
【００６４】
本実施の形態に係るレーザ端面の製造方法では、レーザバーＬＢ１においても、図３を参照しながら説明された角度ＢＥＴＡが規定される。レーザバーＬＢ１では、角度ＢＥＴＡの成分（ＢＥＴＡ）１は、ＩＩＩ族窒化物半導体のｃ軸及びｍ軸によって規定される第１平面（図３を参照した説明における第１平面Ｓ１に対応する面）において（ＡＬＰＨＡ−５）度以上（ＡＬＰＨＡ＋５）度以下の範囲であることが好ましい。レーザバーＬＢ１の端面６７ａ、６７ｂは、ｃ軸及びｍ軸の一方から他方に取られる角度ＢＥＴＡの角度成分に関して上記の垂直性を満たす。また、角度ＢＥＴＡの成分（ＢＥＴＡ）２は、第２平面（図３に示された第２平面Ｓ２に対応する面）において−５度以上＋５度以下の範囲であることが好ましい。このとき、レーザバーＬＢ１の端面６７ａ、６７ｂは、半極性面５１ａの法線軸ＮＸに垂直な面において規定される角度ＢＥＴＡの角度成分に関して上記の垂直性を満たす。
【００６５】
端面６７ａ、６７ｂは、半極性面５１ａ上にエピタキシャルに成長された複数の窒化ガリウム系半導体層への押圧によるブレークによって形成される。半極性面５１ａ上へのエピタキシャル膜であるが故に、端面６７ａ、６７ｂは、これまで共振器ミラーとして用いられてきたｃ面、ｍ面、又はａ面といった低面指数のへき開面ではない。しかしながら、半極性面５１ａ上へのエピタキシャル膜の積層のブレークにおいて、端面６７ａ、６７ｂは、共振器ミラーとして適用可能な平坦性及び垂直性を有する。
【００６６】
（実施例）
図７に示されるレーザーダイオードを有機金属気相成長法により成長した。原料にはトリメチルガリウム（ＴＭＧａ）、トリメチルアルミニウム（ＴＭＡｌ）、トリメチルインジウム（ＴＭＩｎ）、アンモニア（ＮＨ３）、シラン（ＳｉＨ４）を用いた。基板７１を準備した。基板７１には、ＨＶＰＥ法で厚く成長した（０００１）ＧａＮインゴットからｍ軸方向に０度から９０度の範囲の角度でウェハスライス装置を用いて切り出し、ｍ軸方向へのｃ軸の傾斜角度ＡＬＰＨＡが、０度から９０度の範囲の所望のオフ角を有するＧａＮ基板を作製した。例えば、７５度の角度で切り出したとき、｛２０−２１｝面ＧａＮ基板が得られる。
【００６７】
成長前に、基板の積層欠陥密度を調べるため、カソードルミネッセンス法によって、基板を観察した。カソードルミネッセンスでは、電子線によって励起されたキャリアの発光過程を観察するが、積層欠陥が存在すると、その近傍ではキャリアが非発光再結合するので、暗線状に観察される。その暗線の単位長さあたりの密度（線密度）を求め、積層欠陥密度と定義した。ここでは、積層欠陥密度を調べるために、非破壊測定のカソードルミネッセンス法を用いたが、破壊測定の透過型電子顕微鏡を用いてもよい。透過型電子顕微鏡では、ａ軸方向から試料断面を観察したとき、基板から試料表面に向かってｍ軸方向に伸びる欠陥が、支持基体に含まれる積層欠陥であり、カソードルミネッセンス法の場合と同様に、積層欠陥の線密度を求めることができる。
【００６８】
この基板７１を反応炉内のサセプタ上に配置した後に、以下の成長手順でエピタキシャル層を成長した。まず、厚さ１０００ｎｍのｎ型ＧａＮ７２を成長した。次に、厚さ１２００ｎｍのｎ型ＩｎＡｌＧａＮクラッド層７３を成長した。引き続き、厚さ２００ｎｍのｎ型ＧａＮガイド層７４ａ及び厚さ６５ｎｍのアンドープＩｎＧａＮガイド層７４ｂを成長した後に、ＧａＮ厚さ１５ｎｍ／ＩｎＧａＮ厚さ３ｎｍから構成される３周期ＭＱＷ７５を成長した。続いて、厚さ６５ｎｍのｐ型のＩｎＧａＮガイド層７６ａ、厚さ２０ｎｍのｐ型ＡｌＧａＮブロック層７７及び厚さ２００ｎｍのｐ型のＩｎＧａＮガイド層７６ｂを成長した。次に、厚さ４００ｎｍのｐ型ＩｎＡｌＧａＮクラッド層７７を成長した。最後に、厚さ５０ｎｍのｐ型ＧａＮコンタクト層７８を成長した。
【００６９】
ＳｉＯ２の絶縁膜７９をコンタクト層７８上に成膜した後に、フォトリソグラフィを用いて幅１０μｍのストライプ窓をウェットエッチングにより形成した。ここで、Ｍ方向（コンタクト窓がｃ軸及びｍ軸によって規定される所定の面に沿った方向）にストライプ方向のコンタクト窓を形成した。
【００７０】
ストライプ窓を形成した後に、Ｎｉ／Ａｕから成るｐ側電極８０ａとＴｉ／Ａｌから成るパッド電極を蒸着した。次いで、ＧａＮ基板（ＧａＮウエハ）の裏面をダイヤモンドスラリーを用いて８０μｍ（又は６０μｍ）まで研磨し、裏面がミラー状態の基板生産物を作製した。このとき、接触式膜厚計を用いて基板生産物の厚みを測定した。厚みの測定には、試料断面からの顕微鏡によっても行っても良い。顕微鏡には、光学顕微鏡や、走査型電子顕微鏡を用いることができる。ＧａＮ基板（ＧａＮウエハ）の裏面（研磨面）にはＴｉ／Ａｌ／Ｔｉ／Ａｕから成るｎ側電極８０ｂを蒸着により形成した。
【００７１】
レーザストライプに対する共振器ミラーの作製には、波長３５５ｎｍのＹＡＧレーザを用いるレーザスクライバを用いた。レーザスクライバを用いてブレークした場合には、ダイヤモンドスクライブを用いた場合と比較して、発振チップ歩留まりを向上させることが可能である。基板生産物ＳＰの第１の面６３ａから第２の面６３ｂに至るスクライブ貫通孔６５ａ等の形成方法として以下の方法（Ａ）、（Ｂ）を用いた：
基板厚さ（μｍ）  レーザ出力（ｍＷ）  レーザ走査速度（ｍｍ／ｓ）
方法（Ａ）    ８０          ２５０                １
方法（Ｂ）    ６０          ２５０                １
なお、下記の方法（Ｃ）によって、スクライブ貫通孔ではなく、基板生産物ＳＰの第１の面６３ａに形成されているが第２の面６３ｂには至らないスクライブ溝ＳＬ１，ＳＬ２（図８等を参照）も形成した。スクライブ溝ＳＬ１，ＳＬ２は、基板生産物ＳＰの第２の面６３ｂには至らないが第１の面６３ａに形成されている溝である。このスクライブ溝ＳＬ１，ＳＬ２を有するＩＩＩ族窒化物半導体レーザ素子を、特に、ＩＩＩ族窒化物半導体レーザ素子１１１、という。
基板厚さ（μｍ）  レーザ出力（ｍＷ）  レーザ走査速度（ｍｍ／ｓ）
方法（Ｃ）    ８０          １００                ５
４００μｍピッチで基板の絶縁膜開口箇所を通してエピ表面に直接レーザ光を照射することによって、スクライブ貫通孔及びスクライブ溝を形成した。共振器長は６００μｍとした。形成されたスクライブ貫通孔は、例えば、長さ２００μｍ、幅１２μｍであり、スクライブ溝は、例えば、長さ２００μｍ、幅８μｍ、深さ４０μｍ程度であった。
【００７２】
ブレークによって形成された割断面を走査型電子顕微鏡で観察した結果、顕著な凹凸は観察されなかった。このことから、割断面の平坦性（凹凸の大きさ）は、２０ｎｍ以下と推定される。更に、割断面の試料表面に対する垂直性は、±５度の範囲内であった。
【００７３】
レーザバーの端面に真空蒸着法によって誘電体多層膜をコーティングした。誘電体多層膜は、ＳｉＯ２とＴｉＯ２を交互に積層して構成した。膜厚はそれぞれ、５０〜１００ｎｍの範囲で調整して、反射率の中心波長が５００〜５３０ｎｍの範囲になるように設計した。片側の反射面を１０周期とし、反射率の設計値を約９５％に設計し、もう片側の反射面を６周期とし、反射率の設計値を約８０％とした。
【００７４】
通電による評価を室温にて行った。電源には、パルス幅５００ｎｓ、デューティ比０．１％のパルス電源を用い、表面電極に針を落として通電した。光出力測定の際には、レーザバー端面からの発光をフォトダイオードによって検出して、電流−光出力特性（Ｉ−Ｌ特性）を調べた。発光波長を測定する際には、レーザバー端面からの発光を光ファイバに通し、検出器にスペクトルアナライザを用いてスペクトル測定を行った。偏光状態を調べる際には、レーザバーからの発光に偏光板を通して回転させることで、偏光状態を調べた。ＬＥＤモード光を観測する際には、光ファイバをレーザバー表面側に配置することで、表面から放出される光を測定した。
【００７５】
全てのレーザで発振後の偏光状態を確認した結果、ａ軸方向に偏光していることがわかった。発振波長は５００〜５３０ｎｍであった。
【００７６】
図８は、方法（Ｃ）によって基板生産物ＳＰに対しスクライブ溝が形成された基板の模式図である。なお、図８においては、理解を容易にするために、１次ブレークのためのｙ方向へのスクライブ溝（スクライブ溝ＳＬ１）に加えて、２次ブレークのためのｘ方向へのスクライブ溝（スクライブ溝ＳＬ２）も形成されているが、実際のプロセスにおいては２次ブレークのためのスクライブ溝ＳＬ２は１次ブレークの後に形成される。
【００７７】
１次、２次のブレークを終えてチップ化された半極性面上ＬＤ（ＩＩＩ族窒化物半導体レーザ素子１１１）のエピ面を光学顕微鏡観察で観察した結果を図９に示す。図９において、ブレークの進行方向はｙ方向である。図９によれば、ブレークのき裂（図中符号Ｄ１に示す）は、導波路に垂直な方向（ｙ方向）からｃ軸の方向（ｃ軸をエピ面に投影した方向Ｄ２であり、−ｘ方向に対応する）に向きを変えて進展していることが分かる。結果として、導波路に垂直な共振器ミラーが得られず、発振歩留まりの低下や発振しきい値電流の増大が起こることが予想される。このように、方法（Ｃ）によってスクライブ溝ＳＬ１，ＳＬ２を形成する技術では共振器ミラーの品質が不安定となる場合がある。
【００７８】
この半極性面上ＬＤ（ＩＩＩ族窒化物半導体レーザ素子１１１）の端面（ｚ−ｘ断面）を観察した結果を図１０に示す。図１０（ａ）は、ＩＩＩ族窒化物半導体レーザ素子１１１のエピ面の表面をみた図であり、図１０（ｂ）は、図１０（ａ）に示す領域Ｄ３内のＩＩＩ族窒化物半導体レーザ素子１１１の側面をみた図である。図１０によれば、スクライブ溝ＳＬ１から深さ方向（−ｚ方向）にき裂が進展する際に、き裂はスクライブ溝ＳＬ１の深さ方向に平行な方向Ｄ４ではなく、ｃ軸（図中符号Ｄ５に示す方向）に垂直な方向に進展していることが分かる。すなわち、スクライブ溝ＳＬ１の下側にはｃ面が現れていることになる。このように、導波路をオフ方向に設けた半極性面上ＬＤ（ＩＩＩ族窒化物半導体レーザ素子１１１）の共振器ミラー形成時に、スクライブ溝ＳＬ１の下側に低指数のへき開面が現れることが、端面不良の原因であることは容易に推察される。
【００７９】
図１１に、導波路に垂直な方向（ｙ方向）へのき裂の進展に伴って、端面の深さ方向の様子がどのように変化しているかを観察した様子を示す。上述のように、スクライブ溝ＳＬ１が形成された領域においては、端面は、スクライブによって形成されたエピ面に比較的垂直な面と、スクライブ溝ＳＬ１の下側に出現したｃ面との二面によって構成されており、二面の交線としてのエッジを有する。図１１のように、き裂がｙ方向に進展してスクライブ溝の形成されていない領域（図１１においては、２００μｍ＜ｙ＜４００μｍ）に達すると、端面を構成していた上記二面は次第にエッジをなくすように滑らかに接続しようとする。その結果、端面は曲面となる。
【００８０】
発明者は、図１１に示す結果に基づき、き裂進展のメカニズムを図１２に示すように理解した。なお、発明者の知見によれば、ブレーク時にブレードを押し当てた側（基板裏面Ｄ８側）の表面には、ブレードの押圧により真直ぐなエッジが現れることが分かっている。上述のように、スクライブ溝の裏面Ｄ８側（図中符号Ｄ６に示す領域）にはｃ面が現れる。図中符号Ｄ７に示す領域において、き裂がスクライブ溝の形成されていない領域（図中符号Ｄ７に示す領域）に達すると、端面は曲面化していくが、裏面にはブレードの押圧により真直ぐなエッジが現れるため、結果としてエピ面上に現れるき裂は−ｘ方向に向きを変えて進展することとなる。
【００８１】
上記の方法（Ｃ）を用いた場合において導波路に垂直な共振器ミラーが安定して得られない原因は、スクライブ溝ＳＬ１の基板裏面側に現れるｃ面にある可能性が高いことがわかった。そこで、スクライブ溝ＳＬ１の基板裏面側のｃ面の出現を抑制すれば、導波路に垂直な共振器ミラーが安定して得られると考え、前記のレーザスクライバを用いてエピ面から基板裏面に至る貫通孔（スクライブ貫通孔６５ａ等）を形成してブレークする上記の方法（Ａ）、（Ｂ）を見い出した。
【００８２】
図１３（ａ）及び図１３（ｂ）は方法（Ａ）によって得られたサンプル（レーザバーＬＢ１等）の光学顕微鏡写真である。図１３（ａ）はエピ面からの観察結果であり、図１３（ｂ）は端面からの観察結果である。図１３（ａ）を見ると、図９で見られたような、導波路に垂直な方向からの共振器ミラーの角度ずれは確認されない。このとき、確かに貫通孔が形成されていることは図１３（ｂ）から明らかである。なお、方法（Ｂ）においても貫通孔（スクライブ貫通孔６５ａ）が形成されていることを確認した。このサンプル（レーザバーＬＢ１等）の導波路近傍の端面の様子を観察した結果が図１４（ａ）である。端面はエピ面にほぼ垂直であり、なおかつこれまでのへき開面とは異なる。この端面の候補を見いだすために、（２０−２１）面に９０度近傍の角度を成す面指数を計算により求めた。図１４（ｂ）を参照すると、以下の角度及び面指数が、（２０−２１）面に対して９０度近傍の角度を有する。
具体的な面指数      ｛２０−２１｝面に対する角度
（−１０１６）          ９２．４６度
（−１０１７）          ９０．１０度
（−１０１８）          ８８．２９度
各面指数のへき開性や、スクライブ時のレーザの垂直性（±５度程度）に依存して、このような高指数面が端面として得られている可能性が考えられる。
【００８３】
方法（Ａ）〜（Ｃ）で得られたサンプル（レーザバーＬＢ１等）のエピ面からの観察結果から、スクライブ貫通孔（スクライブ溝）が配列された線（図１２におけるｙ軸）からの端面の角度ずれＧＡＭＭＡを測定した結果を図１５に示す。図１５に示す棒グラフＮＵ１１，ＮＵ１２，ＮＵ１３は、方法（Ａ）によってスクライブ貫通孔６５ａを形成した場合の結果を表し、棒グラフＮＵ２１，ＮＵ２２は、方法（Ｂ）によってスクライブ貫通孔６５ａを形成した場合の結果を表し、棒グラフＮＵ３１，ＮＵ３２，ＮＵ３３は、方法（Ｃ）によってスクライブ溝ＳＬ１等を形成した場合の結果を表す。図１５によれば、スクライブ貫通孔６５ａ等を形成する方法（方法（Ａ）および方法（Ｂ））によって得られたサンプル（レーザバーＬＢ１等）においては、角度ずれＧＡＭＭＡが低減していることを確認できる。図１５に示されたデータは以下のものである。
角度ずれＧＡＭＭＡ    方法（Ａ）    方法（Ｂ）    方法（Ｃ）
０以上１未満              １６          １８        ９
１以上２未満              ８            ７          ２２
２以上３未満              １            ０          ５
３以上４未満              ０            ０          ０
なお、各方法（Ａ）〜（Ｃ）における角度ずれＧＡＭＭＡの平均値、標準偏差は以下の通りである。
平均値        標準偏差
方法（Ａ）  ０．６７      ０．６３
方法（Ｂ）  ０．６３      ０．５７
方法（Ｃ）  １．３８      ０．５７
【００８４】
また、ＩＩＩ族窒化物半導体レーザ素子１１のＧａＮ基板（支持基体１７）のｍ軸方向へのｃ軸の傾斜角と発振歩留まりとの関係を、方法（Ａ）を用いて測定した。この測定結果を図１６に示す。本実施例では、発振歩留まりについては、（発振チップ数）／（測定チップ数）と定義した。また、図１６に示す測定結果は、積層欠陥密度が１×１０４（ｃｍ−１）以下のＧａＮ基板を用いて得られたものである。図１６によれば、オフ角が４５度以下では、発振歩留まりが極めて低いことがわかる。このオフ角度領域においては、き裂が進展してスクライブ貫通孔６５ａ等（スクライブ跡ＳＭ１等に対応）の形成されていない領域に達すると、へき開性の強いｍ面が出現しようとするため、図１２と同様のメカニズムにより、端面の導波路に対する垂直性が悪化する。その結果、発振歩留まりが低下していると考えられる。以上より、ＧａＮ基板（支持基体１７）のオフ角度の範囲は、６３度以上８０度以下が最適である。なお、この結晶的に等価な端面を有することになる角度範囲である、１００度以上１１７度以下の範囲でも、同様の結果が得られる。図１６に示されたデータは以下のものである。
傾斜角、歩留まり
10      0.1
43      0.1
58      43
63      71
66      90
71      96
75      88
79      79
85      52
90      36
【００８５】
積層欠陥密度と発振歩留まりとの関係を、方法（Ａ）を用いて調べた結果、図１７に示す結果が得られた。発振歩留まりの定義については、上記と同様である。図１７によれば、ＧａＮ基板（支持基体１７）の積層欠陥密度が１×１０４（ｃｍ−１）を超えると急激に発振歩留まりが低下することがわかる。また、端面状態を光学顕微鏡で観察した結果、発振歩留まりが低下したサンプルでは、端面の凹凸が激しく平坦な端面が得られていないことがわかった。積層欠陥の存在によって、割れ易さに違いが出たことが原因と考えられる。以上のことから、ＧａＮ基板（支持基体１７）に含まれる積層欠陥密度は、１×１０４（ｃｍ−１）以下である必要がある。なお、本実施例において、スクライブ時にエピ面（基板生産物ＳＰの第１の面６３ａ）からレーザを照射し、基板裏面に至るスクライブ貫通孔６５ａ等を形成したが、基板裏面（基板生産物ＳＰの第２の面６３ｂ）からレーザを照射してエピ面に至るスクライブ貫通孔６５ａ等を形成することによって、エピ面のダメージやデブリーが減少することを光学顕微鏡により確認した。この方法によりＬＤ（ＩＩＩ族窒化物半導体レーザ素子１１）の歩留まり向上の可能性がある。図１７に示されたデータは以下のものである。
積層欠陥密度（ｃｍ−１）、歩留まり
500                     95
1000                    91
4000                    72
8000                    64
10000                   18
50000                    3
【００８６】
図１８は、（２０−２１）面と（−１０１−６）面及び（−１０１６）面における原子配置を示す図面である。図１９は、（２０−２１）面と（−１０１−７）面及び（−１０１７）面における原子配置を示す図面である。図２０は、（２０−２１）面と（−１０１−８）面及び（−１０１８）面における原子配置を示す図面である。図１８〜図２０に示されるように、矢印によって示される局所的な原子配置は電荷的に中性な原子の配列を示し、電気的中性の原子配置が周期的に出現している。成長面に対し、比較的垂直な面が得られる理由は、この電荷的に中性な原子配列が周期的に現れることで、割断面の生成が比較的安定となっていることが考えられる可能性がある。
【００８７】
上記の実施例を含めた様々な実験によって、角度ＡＬＰＨＡは、４５度以上８０度以下及び１００度以上１３５度以下の範囲であることができる。発振チップ歩留を向上させるためには、角度ＡＬＰＨＡは、６３度以上８０度以下及び１００度以上１１７度以下の範囲であることができる。典型的な半極性主面、｛２０−２１｝面、｛１０−１１｝面、｛２０−２−１｝面、及び｛１０−１−１｝面のいずれかであることができる。更に、これらの半極性面からの微傾斜面であることができる。例えば、半極性主面は、｛２０−２１｝面、｛１０−１１｝面、｛２０−２−１｝面、及び｛１０−１−１｝面のいずれかの面から、ｍ面方向に−４度以上＋４度以下の範囲でオフした微傾斜面であることができる。
【００８８】
好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【符号の説明】
【００８９】
１１…ＩＩＩ族窒化物半導体レーザ素子、１１ａ…素子表面、１１ｂ…素子裏面、１３…レーザ構造体、１３ａ…第１の面、１３ｂ…第２の面、１３ｃ、１３ｄ…エッジ、１５…電極、１７…支持基体、１７ａ…半極性主面、１７ｂ…支持基体裏面、１７ｃ…支持基体端面、１９…半導体領域、１９ａ…半導体領域表面、１９ｃ…半導体領域端面、２１…第１のクラッド層、２３…第２のクラッド層、２５…活性層、２５ａ…井戸層、２５ｂ…障壁層、２７、２９…割断面、ＡＬＰＨＡ…角度、Ｓｃ…ｃ面、ＮＸ…法線軸、３１…絶縁膜、３１ａ…絶縁膜開口、３５…ｎ側光ガイド層、３７…ｐ側光ガイド層、３９…キャリアブロック層、４１…電極、４３ａ、４３ｂ…誘電体多層膜、ＭＡ…ｍ軸ベクトル、ＢＥＴＡ…角度、ＤＳＵＢ…支持基体厚さ、５１…基板、５１ａ…半極性主面、ＳＰ…基板生産物、５７…窒化ガリウム系半導体領域、５９…発光層、６１…窒化ガリウム系半導体領域、５３…半導体領域、５４…絶縁膜、５４ａ…絶縁膜開口、５５…レーザ構造体、５８ａ…アノード電極、５８ｂ…カソード電極、６３ａ…第１の面、６３ｂ…第２の面、１０ａ…レーザスクライバ、６５ａ…スクライブ貫通孔、６５ｂ…スクライブ貫通孔、ＬＢ…レーザビーム、ＳＰ１…基板生産物、ＬＢ１…レーザバー、６９…ブレード、６９ａ…エッジ、６９ｂ、６９ｃ…ブレード面、７１…支持装置、７１ａ…支持面、７１ｂ…凹部、ＳＭ１，ＳＭ２，ＳＭ３，ＳＭ４…スクライブ跡
【図１】
2011146653.tif 000003
【図２】
2011146653.tif 000004
【図３】
2011146653.tif 000005
【図４】
2011146653.tif 000006
【図５】
2011146653.tif 000007
【図６】
2011146653.tif 000008
【図７】
2011146653.tif 000009
【図８】
2011146653.tif 000010
【図１２】
2011146653.tif 000011
【図１５】
2011146653.tif 000012
【図１６】
2011146653.tif 000013
【図１７】
2011146653.tif 000014
【図９】
2011146653.tif 000015
【図１０】
2011146653.tif 000016
【図１１】
2011146653.tif 000017
【図１３】
2011146653.tif 000018
【図１４】
2011146653.tif 000019
【図１８】
2011146653.tif 000020
【図１９】
2011146653.tif 000021
【図２０】
2011146653.tif 000022
【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
ＩＩＩ族窒化物半導体レーザ素子を作製する方法であって、
六方晶系ＩＩＩ族窒化物半導体からなり半極性主面を有する基板を準備する工程と、
前記半極性主面上に形成された半導体領域と前記基板とを含むレーザ構造体、アノード電極、及びカソード電極を有する基板生産物を形成する工程と、
前記六方晶系ＩＩＩ族窒化物半導体のａ軸の方向に前記基板生産物の第１の面を部分的にスクライブする工程と、
前記基板生産物の第２の面への押圧により前記基板生産物の分離を行って、別の基板生産物及びレーザバーを形成する工程と
を備え、
前記第１の面は前記第２の面の反対側の面であり、
前記半導体領域は前記第１の面と前記基板との間に位置し、
前記レーザバーは、前記第１の面から前記第２の面にまで延在し前記分離により形成された第１及び第２の端面を有し、
前記第１及び第２の端面は当該ＩＩＩ族窒化物半導体レーザ素子のレーザ共振器を構成し、
前記アノード電極及びカソード電極は、前記レーザ構造体上に形成され、
前記半導体領域は、第１導電型の窒化ガリウム系半導体からなる第１のクラッド層と、第２導電型の窒化ガリウム系半導体からなる第２のクラッド層と、前記第１のクラッド層と前記第２のクラッド層との間に設けられた活性層とを含み、
前記第１のクラッド層、前記第２のクラッド層及び前記活性層は、前記半極性主面の法線軸に沿って配列されており、
前記活性層は窒化ガリウム系半導体層を含み、
前記基板の前記六方晶系ＩＩＩ族窒化物半導体のｃ軸は、前記六方晶系III族窒化物半導体のｍ軸の方向に前記法線軸に対して有限な角度ＡＬＰＨＡで傾斜しており、
前記角度ＡＬＰＨＡは、４５度以上８０度以下又は１００度以上１３５度以下の範囲であり、
前記第１及び第２の端面は、前記六方晶系III族窒化物半導体のｍ軸及び前記法線軸によって規定されるｍ−ｎ面に交差し、
前記第１及び第２の端面の各々における前記活性層の端面は、前記六方晶系窒化物半導体からなる支持基体のｍ軸に直交する基準面に対して、前記六方晶系III族窒化物半導体のｃ軸及びｍ軸によって規定される平面において（ＡＬＰＨＡ−５）度以上（ＡＬＰＨＡ＋５）度以下の範囲の角度を成し、
前記スクライブする工程では、前記基板生産物の前記第１の面から前記第２の面に貫通し前記六方晶系ＩＩＩ族窒化物半導体のａ軸の方向に長く延びている形状を有する複数のスクライブ貫通孔を、前記六方晶系ＩＩＩ族窒化物半導体のａ軸に沿って形成する、ことを特徴とする方法。
【請求項２】
前記スクライブ貫通孔は、レーザスクライバを用いて、前記レーザ構造体の前記第１の面、あるいは前記第２の面からのレーザ照射によって形成される、ことを特徴とする請求項１に記載された方法。